(57)【特許請求の範囲】
【請求項１】
水性コーティング組成物であって、
０．６０〜０．９９μｍの平均直径を有する多段屈折率分布型（ｇｒｉｎ）組成物コポリマー粒子、０．６０〜０．９９μｍの平均直径を有し、かつ理論ガラス転移温度（Ｔｇ）が２０℃またはそれ以下のゴム状コアを有する多段コポリマー粒子、およびそれらの混合物からなる群から選択される第１固体ポリマー粒子と、
−６０℃〜１２０℃の理論Ｔｇと５０ｎｍ〜５００ｎｍの平均粒子直径を有する第２固体ポリマー粒子とを含み、
前記第１固体ポリマー粒子の前記第２固体ポリマー粒子に対する乾燥重量比が０．１５：１〜１０：１であり、そして前記水性コーティング組成物が１０体積％未満の無機エキステンダー粒子を含む、
水性コーティング組成物。
【請求項２】
前記第１固体ポリマー粒子が、アクリル多段コポリマー粒子、ビニル多段コポリマー粒子、多段合成ゴムコポリマー粒子、多段ウレタンコポリマー粒子、水分散性グラフトコポリマー粒子、それらの混合物、それらの組み合わせ、および単段架橋（コ）ポリマーとのそれらの混合物からなる群から選択される、請求項１に記載の水性コーティング組成物。
【請求項３】
前記第１固体ポリマー粒子および前記第２固体ポリマー粒子がアクリルポリマーである、請求項１に記載の水性コーティング組成物。
【請求項４】
前記第２固体ポリマー粒子が２段アクリルエマルジョンコポリマー粒子である、請求項３に記載の水性コーティング組成物。
【請求項５】
顔料粒子をさらに含む、請求項１に記載の水性コーティング組成物。
【請求項６】
コーティングを提供するための方法であって、
（ａ）請求項１に記載の前記水性コーティング組成物を形成し、
（ｂ）前記コーティング組成物を基体に施用し、そして
（ｃ）前記コーティング組成物を乾燥するか、または乾燥させること
を含む、方法。
【請求項７】
８５°鏡面光沢度の２０°鏡面光沢度に対する比が３３以上である、請求項６に記載の方法によって形成されるコーティング。
【請求項８】
顔料粒子をさらに含む、請求項７に記載のコーティング。
【請求項９】
前記コーティングがその臨界顔料体積濃度以下である、請求項８に記載のコーティング。
【発明の詳細な説明】
【技術分野】
【０００１】
本発明は、水性コーティング組成物、それからコーティングを提供するための方法、および特定の光沢プロフィールを有する透明または着色ポリマーコーティングに関する。特に、本発明は、０．６０〜０．９９μｍの平均直径を有する多段屈折率分布型（ｇｒａｄｅｄ  ｒｅｆｒａｃｔｉｖｅ  ｉｎｄｅｘ）（ｇｒｉｎ）組成物コポリマー粒子、０．６０〜０．９９μｍの平均直径を有し、かつ理論ガラス転移温度（Ｔｇ）が２０℃またはそれ以下のゴム状コアを有する多段コポリマー粒子、およびそれらの混合物からなる群から選択される第１固体ポリマー粒子と、−６０℃〜１２０℃の理論Ｔｇおよび５０ｎｍ〜５００ｎｍの平均粒子直径を有する第２固体ポリマー粒子とを含む水性コーティング組成物であって、第１固体ポリマー粒子の第２固体ポリマー粒子に対する乾燥重量比が０．１５：１〜１０：１である水性コーティング組成物に関し、この水性コーティング組成物は１０体積％未満の無機エキステンダー粒子を含む。
【０００２】
本発明は、保護、装飾、グラフィックアートまたは特殊コーティングを形成するために有用な水性ポリマーコーティング組成物に関する。本発明は、低角度で低い鏡面光沢度を必要とし、高角度で非常に高い鏡面光沢度を必要とするコーティングに特に有用である。典型的には、コーティングは、基体に施用された場合に全体的に高い鏡面光沢度または全体的に低い鏡面光沢度のいずれかをもたらすように、すなわち光沢が全反射角で比較的低いかまたは全反射角で比較的高くなるように処方される。例えば、光沢コーティングが２０°および８５°反射角の両方で高い光沢を有し、一方、フラットコーティングは２０°および８５°反射角の両方で低い光沢を有する。場合によって、たとえば、「半艶消し」または「サテン」光沢コーティングなどの中間光沢を有するコーティングは、当該技術分野で知られているように、光沢コーティングとフラットコーティングとの中間の光沢を提供するが、本発明によって提供される光沢プロフィールに適合しない。
【背景技術】
【０００３】
米国特許第７，８２９，６２６号は、バインダー成分と、１〜２０ミクロンの平均直径を有するあるコポリマーダラー（ｄｕｌｌｅｒ）粒子とを含む、皮革用の艶消しコーティングを開示する。
【発明の概要】
【発明が解決しようとする課題】
【０００４】
我々が本発明で解決した課題は、例えば２０°などの低角度での非常に低い鏡面光沢度と、同時に例えば８５°などの高角度での非常に高い鏡面光沢度との組み合わせを示すコーティングを達成することができることである。この光沢プロフィール、すなわち２０°の角度での鏡面光沢度に対する８５°の角度での鏡面光沢度の比は、たとえば同じコーティングにおいて低い鏡面光沢度および高い鏡面光沢度の二重の視覚効果をもたらすために用いることができるコーティングにおいて重要な用途がある。この場合、本発明の着色コーティング組成物で塗装された壁を垂直方向（低角度）で見ている人は、壁塗料がマットであるというが、同じ人が本発明の同じ組成物で塗装された同じ壁を違う角度から見る場合、この人はこの壁塗料が、光沢があるというであろう。この問題は、たとえばざらざらした感触およびかすんだ反射像などの望ましくない副作用をもたらす実質的なレベルの無機エキステンダー粒子の非存在下で粒子サイズを選択することを含むコーティングの選択によって解決された。
【課題を解決するための手段】
【０００５】
本発明の第１の態様において、０．６０〜０．９９μｍの平均直径を有する多段屈折率分布型（ｇｒｉｎ）組成物コポリマー粒子；０．６０〜０．９９μｍの平均直径を有し、かつ理論ガラス転移温度（Ｔｇ）が２０℃またはそれ以下のゴム状コアを有する多段コポリマー粒子；およびそれらの混合物からなる群から選択される第１固体ポリマー粒子と、−６０℃〜１００℃の理論Ｔｇおよび５０ｎｍ〜５００ｎｍの平均粒子直径を有する第２固体ポリマー粒子とを含む水性コーティング組成物であって、前記第１固体ポリマー粒子の前記第２固体ポリマー粒子に対する乾燥重量比が０．１５：１〜１０：１であり、そして前記水性コーティング組成物が１０体積％未満の無機エキステンダー粒子を含む、水性コーティング組成物が提供される。
【０００６】
本発明の第２の態様において、（ａ）本発明の第１の態様の前記水性コーティング組成物を形成し；（ｂ）前記コーティング組成物を基体に施用し；そして（ｃ）前記コーティング組成物を乾燥するか、または乾燥させることを含む、コーティングを提供するための方法が提供される。
【０００７】
本発明の第３の態様において、８５°鏡面光沢度の２０°鏡面光沢度に対する比が３３以上である本発明の第２の態様の方法によって形成されるコーティングが提供される。
【０００８】
本発明の水性コーティング組成物は第１固体ポリマー粒子と第２固体ポリマー粒子とを含む。本明細書中では「固体ポリマー粒子」によって、ポリマー粒子が、乾燥している場合、１以上の空隙を含まないことを意味する。
【０００９】
本発明の水性コーティング組成物は、０．６０〜０．９９μｍの平均直径を有する多段屈折率分布型（ｇｒｉｎ）組成物コポリマー粒子；０．６０〜０．９９μｍの平均直径を有し、かつ理論ガラス転移温度（Ｔｇ）が２０℃またはそれ以下のゴム状コアを有する多段コポリマー粒子；およびそれらの混合物からなる群から選択される第１固体ポリマー粒子を含む。本明細書において「水性」によって、組成物の連続相が主に水、好ましくは７０重量％を超える水であり、連続相の任意の他の成分が水溶性溶媒、オリゴマー、ポリマー、およびその他であることを意味する。
【００１０】
第１固体ポリマー粒子は、０．６０〜０．９９μｍの平均直径、好ましくは０．８０〜０．９０μｍの平均直径を有する。このサイズ範囲の粒子は、高角度（８５°）で非常に高い鏡面光沢度をもたらす優れた表面平滑性を得るために重要である。この態様では、粒子サイズ均一性および粒子アスペクト比が重要である。０．９９μｍより大きな平均直径を有する第１固体ポリマー粒子はコーティングの表面の外側へさらに突出する傾向があり、したがって高角度で鏡面光沢度が減少する。低角度（２０°）では、光の拡散は多段粒子、好ましくは粒子全体にわたって勾配屈折率を有する粒子によって増強される。０．６０μｍ未満の平均直径を有するポリマー粒子は、所望の光沢プロフィールを提供するものではなく、高い光沢コーティングを生成する傾向がある。
【００１１】
好ましくは、第１固体ポリマー粒子は、たとえば、コア−シェルまたはマルチローバル（ｍｕｌｔｉｌｏｂａｌ）構造などの他の多段形態を有する多段ポリマーである。多段第１固体ポリマー粒子は、ポリマーコア相および１以上のポリマーシェル相を含み、屈折率分布型（ｇｒｉｎ）組成物であり得る。コアは様々なビニルモノマーから調製することができ、ゴム状またはガラス状ポリマーであってよい。コアは、ジオレフィン類、たとえばブタジエンまたはイソプレン；ビニル芳香族モノマー、たとえばスチレンまたはクロロスチレン；ビニルエステル、たとえば酢酸ビニルまたは安息香酸ビニル；アクリロニトリル；メタクリロニトリル；（メタ）アクリレートエステル、たとえばメチルメタクリレート、ブチルメタクリレート、フェニルメタクリレート、エチルアクリレート、ブチルアクリレート、２−エチルヘキシルアクリレート、およびベンジルアクリレート；塩化ビニル；ならびにフリーラジカル開始によって重合可能な他のモノマーなどのモノマーの重合もしくは共重合によって調製することができる。好ましくは、それらの主な成分によって記述される第１固体ポリマー粒子は、アクリル多段コポリマー粒子、ビニル多段コポリマー粒子、多段オレフィンポリマー粒子、多段ポリシロキサン粒子、多段合成ゴムコポリマー粒子、多段ウレタンコポリマー粒子、水分散性グラフトコポリマー粒子、それらの混合物、それらの組み合わせ、および単段架橋（コ）ポリマーとのそれらの混合物である。魅力的なコストでのそれらの熱、水分およびＵＶ安定性のために、アクリル多段コポリマー粒子が特に好ましい。
【００１２】
１つの実施形態において、第１固体ポリマー粒子は、ゴム状コア、すなわち２０℃もしくはそれ以下、または１０℃もしくはそれ以下の理論Ｔｇ計算を有するコアポリマーである。ゴム状コアは、合成もしくは天然ゴム、または好ましくはアクリルゴムを含み得る。アクリルゴムコアには、コモノマーの総重量基準で０〜１５重量％、好ましくは０〜１０重量％の１以上のクロスリンカー、コモノマーの総重量基準で０〜１５重量％、好ましくは０〜１０％の１以上のグラフトリンカー、およびコモノマーの総重量基準で０〜５０重量％の１以上の共重合性エチレン性不飽和モノマーと共重合したアルキルアクリレートコポリマーであって、アルキル基が２〜８個の炭素原子を有するアルキルアクリレートコポリマーが含まれる。アクリルゴムを取り囲む１以上のポリマーシェルのうち、最外シェルは第２固体ポリマー粒子と適合性である。シェル（複数可）は０〜４０重量％の多段粒子を含み得る。
【００１３】
第１固体ポリマー粒子用のゴム状コポリマーにおいて、好ましいアルキルアクリレートはｔ−ＢＡまたはｎ−ＢＡである。共重合性エチレン性不飽和モノマーは、モノエチレン性不飽和モノマー、例えばアルキルメタクリレートおよびモノエチレン性不飽和アレーン、例えばスチレンであり得る。エチレン性不飽和アレーンとしては、本明細書中で用いられる場合、スチレン、メチルスチレンおよびエチルスチレンなどのアルキルスチレン、置換基が重合を妨害しない他の置換ビニルベンゼンなどのモノエチレン性不飽和芳香族モノマー、ならびに類似のビニル多環式芳香族モノマーが挙げられる。コアポリマーの屈折率および第２ポリマー粒子の屈折率は、場合によって、ほぼ完全に透明な組成物を得るためにぴったり一致していてもよい。
【００１４】
コアポリマーでの使用に好適な架橋性モノマーは概して、エチレン性不飽和基がほぼ等しい反応性を有する、他のコアモノマーと共重合可能な二または多エチレン性不飽和モノマー、例えばジビニルベンゼン（ＤＶＢ）；グリコールジ−およびトリ−（メタ）アクリレート、例えば１，４−ブチレングリコールジメタクリレート、１，２−エチレングリコールジメタクリレート、および１，６−ヘキサンジオールジアクリレート；トリオールトリ（メタ）アクリレート、ジアリルフタレート、およびその他である。好ましい架橋性モノマーはブチレングリコールジアクリレートである。
【００１５】
コアポリマーでの使用に好適なグラフト結合性モノマーは概して、他のコアモノマーと共重合可能であり、例えば、アリルメタクリレート（ＡＬＭＡ）、アリルアクリレート、ジアリルマレエート、アリルアクリルオキシプロピオネートなどの、不飽和基のうちの１つの反応性が、顕著な残留不飽和がコアポリマー中に残存することを可能にするために充分低い、二または多エチレン性不飽和モノマーである。好ましいグラフト結合性モノマーはＡＬＭＡである。
【００１６】
多段ポリマー粒子のコアを取り巻くのはポリマーの１以上のシェルである。シェルポリマーは、全粒子重量基準で約０．１〜約４０％、好ましくは約５〜約４０％、さらに好ましくは約１５〜約３５％であり得る。
【００１７】
多段第１固体ポリマー粒子の外側シェルポリマーは、好ましくは第２固体ポリマー粒子の表面のポリマーと熱力学的に適合性である。例えば、ポリ（メチルメタクリレート）のシェルは、ポリ（メチルメタクリレート）またはポリ（塩化ビニル）の第２ポリマーと熱力学的に適合性である。第１および第２固体ポリマー粒子についての他のそのような適合性ポリマーの組み合わせは当業者に公知であり、そして他のものは、たとえば、提案された第１および第２固体ポリマー粒子のブレンドを調製し、混濁がないこと、１つのガラス転移温度が存在することなどのような適合性の証拠についてブレンドを試験することによる日常の実験によって容易に決定することができる。
【００１８】
０．６０〜０．９９μｍの平均粒子直径を有する粒子を提供することができる任意の方法によって第１固体ポリマー粒子を作製することができる。第１固体ポリマー粒子は、例えば、乳化重合、播種成長法（ｓｅｅｄｅｄ  ｇｒｏｗｔｈ  ｐｒｏｃｅｓｓ）、および懸濁重合法などの当該技術分野で公知の方法によって形成することができる。そのようなポリマーは、例えば米国特許第４，４０３，００３号；同第７，７６８，６０２号；および同第７，８２９，６２６号で記載され、本明細書中でも例示されている。ポリマーは、多相粒子、すなわち粒子全体にわたる組成の勾配について相が混じり合う粒子をもたらし得るコア／シェル法、または組成を１以上の段階の間に変える勾配法などの多段法で作製することができる。
【００１９】
好ましくは、第１固体ポリマー粒子を乳化重合によって形成する。本発明の好ましい実施形態において、コアまたは単段（コ）ポリマーのいずれかの少なくとも１つのモノマー成分の水性乳化重合によって第１固体ポリマー粒子を調製して、エマルジョン（コ）ポリマーまたはオリゴマーシード粒子を形成し、続いてシード粒子をコアの１以上のモノマー成分で、たとえば吸収により膨潤させ、そしてエマルジョンシード粒子内の１以上のモノマーを重合させて、所望の平均直径を有し、好ましくは狭い粒子サイズ分布を有する粒子を得る。粒子が所望のコアまたは単段（コ）ポリマーサイズに成長するまで膨潤および重合ステップを繰り返してもよい。シード粒子があらかじめ作製される場合、適切なサイズの膨潤性（コ）ポリマーまたはオリゴマーシードを使用することによって、第１固体ポリマー粒子としての使用に好適な様々なサイズおよび組成の粒子を製造することができる。シード粒子は、通常の乳化（共）重合によって作製することができる。第１固体ポリマー粒子を作製するために好適なシードポリマー前駆体には、たとえば、３０〜５００ｎｍの範囲のオリゴマーエマルジョンポリマー粒子が含まれ得る。膨潤および重合ステップの１以上または全部は、結果として得られる（コ）ポリマーの分子量を制限する条件の非存在下、たとえば連鎖移動剤の非存在下で実施してもよい。しかしながら、最初に形成されるエマルジョン（コ）ポリマーシード粒子は、結果として得られる（コ）ポリマーの分子量を制限する条件下で形成されるより低い全体的な分子量を有するその後のより大きな粒子ほど容易に膨潤しない。少なくとも最終（共）重合段階は、典型的にはポリマー分子量を制限しない条件下で実施される。
【００２０】
さらに好ましくは、コア（コ）ポリマーは、たとえばメルカプタンなどの連鎖移動剤を重合混合物中に含めて、さらに容易に膨潤可能なエマルジョンオリゴマーまたは（コ）ポリマーを形成することによって、形成される（コ）ポリマーの分子量を制限する条件を用いてモノマーを乳化重合することによって作製することができる。したがって、膨潤および重合ステップの１以上または全部は、ポリマー分子量を制限する条件を用いて実施することができ、そのようなステップは、結果として得られる（コ）ポリマーの分子量を制限する条件の非存在下で実施することができる膨潤および重合ステップの前または後に交互に実施してもよい。さらに好ましくは、コアまたは単段（コ）ポリマーは、たとえばメルカプタンなどの連鎖移動剤を重合混合物中に含めて、さらに容易に膨潤可能なエマルジョンオリゴマーまたは（コ）ポリマーを形成することによって、形成される（コ）ポリマーの分子量を制限する条件を使用してモノマーを乳化重合することによって作製することができる。したがって、膨潤および重合ステップの１以上または全部は、ポリマー分子量を制限する条件を用いて実施することができ、そのようなステップは、結果として得られる（コ）ポリマーの分子量を制限する条件の非存在下で実施することができる膨潤および重合ステップの前または後に交互に実施してもよい。
【００２１】
あるいは、乾燥ポリマー粒子を所望のサイズに加工することができ、水分散可能である場合、すなわちヒドロキシル、カルボキシルまたはアミン基などの親水性基を含む場合、水中に分散させることができ、あるいは乳化させて、水中油エマルジョンを形成することができる。例えば、室温または２５℃よりも高いＴｇを有する乾燥粒子を、たとえばジェットミリングによって粉砕してもよく、必要ならば、粒子分級機に通して、所望の平均直径および、所望により狭い粒子サイズ分布を形成することができる。乾燥ゴム状または熱可塑性粒子を低温粉砕し、分級機に通して所望の平均直径を創出することができる。
【００２２】
エマルジョン（コ）ポリマーまたは（コ）ポリマーコアを製造するための他の代替技術は、例えば、単官能性および多官能性モノマーの混合物を重合し、続いて高濃度の多官能性モノマー、油溶性開始剤をあらかじめ形成されたシード上にステージングして微細顆粒を形成することを含むグローアウト（ｇｒｏｗｏｕｔ）法を記載する日本国特開昭６２−８４１５６号などの文献で開示されている。
【００２３】
任意の（コ）ポリマーの架橋およびコア（コ）ポリマーのシェルポリマーへの任意のグラフト結合は、１以上の共重合性架橋性および／またはグラフト結合性モノマーを重合性モノマー混合物中に含めることに起因する。別法として、コアポリマーを架橋させてもよく、また、たとえばペンダント過酸化物基を有するモノマーからコポリマーを形成し、次いで重合で用いられるよりも高い温度に加熱することによって過酸化物を活性化することによるなど、後硬化反応などの他の公知技術を使用して、コアポリマーをシェルポリマーにグラフト結合させてもよい。活性化された過酸化物基は、コア／シェルポリマー成分のグラフト結合および架橋を促進するであろう。別の例では、架橋またはグラフト結合は、初期重合温度で安定であり、光または高温で活性化される第２のフリーラジカル開始剤を重合に加え、続いて開始剤を活性化させることによって、後硬化を達成することができる。
【００２４】
高熱または高圧の条件でそれらの寸法を保持するために、勾配多段第１固体ポリマー粒子は変形に対する耐性および低熱可塑性を有することが好ましい。寸法の減少により、低角度での鏡面光沢度が高くなり、所望の光沢プロフィールによって提供される外観が損なわれる可能性がある。粒子の寸法安定性を増強するために、多段粒子は、多段粒子の重量基準で０．１〜２０％、好ましくは２〜１０％、さらに好ましくは４〜１０重量％の共重合多価架橋性モノマーを含む。不十分な寸法安定性を有する粒子は、熱または圧力にさらされると変形または平坦化し、その結果、コーティング表面の光沢がすべての反射角で増加する。
【００２５】
多段第１または第２固体ポリマー粒子はマルチローバルポリマー粒子であり得る。第２固体ポリマー粒子の場合、外側ポリマーすなわちローブ（ｌｏｂｅ）はフィルム形成性でなければならない。マルチローバルは、異なる比較的不適合性のコアおよびローブ（コ）ポリマー組成物から、形成され、相互作用パラメータＸＣ−Ｌが約０．０５を超える程度まで変化する。相互作用パラメータは、Ｋｒａｕｓｅ  ｅｔ  ａｌ．，  Ｊ．  Ｃｈｅｍ．  Ｐｈｙｓｉｃｓ，  ４３，  ２１４４  （１９６５）の方法によってローブおよびコアポリマーについて算出することができる。算出に必要なＨｉｌｄｅｂｒａｎｄ可溶性値の適切な値は、Ｖａｎ  Ｋｒｅｖｅｌｅｎ，  “Ｐｒｏｐｅｒｔｉｅｓ  ｏｆ  Ｐｏｌｙｍｅｒｓ，”  Ｅｌｓｅｖｉｅｒ  Ｐｕｂｌｉｓｈｅｒｓ  （Ｎｅｗ  Ｙｏｒｋ），  １９７６で見いだすことができる。マルチローバルは、レドックス対または還元剤単独の初期増分を添加し、適切なローブ形成モノマーの漸次添加フィードと、モノマーフィードと同時にレドックス対の漸次添加を開始することによって形成することができ、この際、重合は同じまたはより高い添加速度で完了するまで進行し、この場合、増加したレベルの１以上の界面活性剤をローブ形成モノマーとともに、新しい粒子が開始されるレベルを少しだけ下回るレベルまで添加する。本明細書におけるマルチローバル粒子の平均直径は、等しい体積の球の直径と見なされる。
【００２６】
水性コーティング組成物中の第１固体ポリマー粒子を安定化させて、分離または沈降を最小限に抑えることが好ましい。これは、例えば、水性コーティング組成物中に組み込まれた、アルカリ溶解性エマルジョンポリマー、疎水的に改質されたアルカリ溶解性ポリマー、疎水的に増強されたウレタン樹脂、および粘土系組成物などの増粘または粘度上昇材料（ｖｉｓｃｏｓｉｔｙ−ｂｕｉｌｄｉｎｇ  ｍａｔｅｒｉａｌ）の使用によって達成することができる。
【００２７】
本発明の水性コーティング組成物は、−６０℃〜１２０℃の理論Ｔｇと５０ｎｍ〜５００ｎｍの平均粒子直径を有する第２固体ポリマー粒子を含む。
【００２８】
第２固体ポリマー粒子のポリマーとしては、典型的には、少なくとも１つの非イオン性共重合エチレン性不飽和モノマー、例えば、メチル（メタ）アクリレート、エチル（メタ）アクリレート、ブチル（メタ）アクリレート、２−エチルヘキシル（メタ）アクリレート、デシル（メタ）アクリレート、ヒドロキシエチル（メタ）アクリレート、ヒドロキシプロピル（メタ）アクリレート、ウレイド官能性（メタ）アクリレートおよび（メタ）アクリル酸のアセトアセテート、アセトアミドまたはシアノアセテートをはじめとする（メタ）アクリル酸エステルモノマー；スチレンまたは置換スチレン；エチレン；ビニルトルエン；ブタジエン；たとえば米国特許第５，１６２，４１５号で教示されているモノエチレン性不飽和アセトフェノンまたはベンゾフェノン誘導体；酢酸ビニルまたは他のビニルエステル；塩化ビニル、塩化ビニリデン、フッ化ビニリデン、およびＮ−ビニルピロリドン（Ｎ−ｖｉｎｙｌ  ｐｙｒｏｌｌｉｄｏｎｅ）などのビニルモノマー；（メタ）アクリロニトリル；Ｎ−アルキロール（メタ）アクリルアミドが挙げられる。本開示全体にわたって用いられる場合、（メタ）アクリレートまたは（メタ）アクリルアミドなどの、その後に別の語が続く「（メタ）」という用語の使用は、アクリレートまたはアクリルアミドならびにメタクリレートおよびメタクリルアミドの両方を指す。第２ポリマーはウレタンポリマーでもあり得る。第２ポリマーは実質的に非架橋であり、すなわち第１ポリマーはポリマーの重量基準で１重量％未満、好ましくは０．２重量％未満、さらに好ましくは０重量％の共重合多エチレン性不飽和モノマーを含む。多エチレン性不飽和モノマーとしては、例えば、アリル（メタ）アクリレート、ジアリルフタレート、１，４−ブチレングリコールジ（メタ）アクリレート、１，２−エチレングリコールジ（メタ）アクリレート、１，６−ヘキサンジオールジ（メタ）アクリレート、およびジビニルベンゼンが挙げられる。
【００２９】
第２ポリマーは、典型的には５〜１００の酸価を有し、これは第１ポリマー中１グラム当たりの酸のミリ当量数を決定し、水酸化カリウムの分子量をかけることによって算出される。酸モノマーとしては、例えば、アクリル酸、メタクリル酸、クロトン酸、イタコン酸、フマル酸、マレイン酸，モノメチルイタコネート、モノメチルフマレート、モノブチルフマレート、および無水マレイン酸などのカルボン酸モノマー；ならびにイオウおよびリン含有酸モノマーが挙げられる。好ましい酸モノマーはカルボン酸モノマーである。さらに好ましいモノマーは（メタ）アクリル酸である。
【００３０】
第２ポリマーの理論ガラス転移温度（「Ｔｇ」）は−６０℃〜１００℃である。本明細書においてポリマーの「理論Ｔｇ」は、Ｆｏｘ式（Ｔ．Ｇ．  Ｆｏｘ，  Ｂｕｌｌ．  Ａｍ．  Ｐｈｙｓｉｃｓ  Ｓｏｃ．，  Ｖｏｌｕｍｅ  １，  Ｉｓｓｕｅ  Ｎｏ．  ３，  ｐａｇｅ  １２３（１９５６））を使用することによって算出されるものであり、すなわちモノマーＭ１およびＭ２のコポリマーのＴｇの計算については、
１／Ｔｇ（ｃａｌｃ．）＝ｗ（Ｍ１）／Ｔｇ（Ｍ１）＋ｗ（Ｍ２）／Ｔｇ（Ｍ２）
【００３１】
式中、
Ｔｇ（ｃａｌｃ．）はコポリマーについて算出されたガラス転移温度であり、
ｗ（Ｍ１）は、コポリマー中のモノマーＭ１の重量分率であり、
ｗ（Ｍ２）は、コポリマー中のモノマーＭ２の重量分率であり、
Ｔｇ（Ｍ１）はＭ１のホモポリマーのガラス転移温度であり、
Ｔｇ（Ｍ２）はＭ２のホモポリマーのガラス転移温度であり、
全ての温度は°Ｋである。
【００３２】
ホモポリマーのガラス転移温度は、例えば、“Ｐｏｌｙｍｅｒ  Ｈａｎｄｂｏｏｋ”，  ｅｄｉｔｅｄ  ｂｙ  Ｊ．  Ｂｒａｎｄｒｕｐ  ａｎｄ  Ｅ．Ｈ．  Ｉｍｍｅｒｇｕｔ，  Ｉｎｔｅｒｓｃｉｅｎｃｅ  Ｐｕｂｌｉｓｈｅｒｓで見出すことができる。本明細書中でＴｇを算出する際、共重合グラフト結合モノマーの寄与を除外する。多段第２固体ポリマー粒子について、本明細書において理論Ｔｇは粒子の全体的な組成から算出されるものである。
【００３３】
そのような第２ポリマー粒子を典型的には乳化重合によって調製するために使用される重合技術は、例えば、米国特許第４，３２５，８５６号；同第４，６５４，３９７号；および同第４，８１４，３７３号で開示されているように、当該技術分野で周知である。例えば、アルカリ金属またはアンモニウムアルキル硫酸塩、アルキルスルホン酸、脂肪酸、およびオキシエチル化アルキルフェノールなどのアニオン性および／または非イオン性乳化剤などの通常の界面活性剤を用いてもよい。使用される界面活性剤の量は、通常、全モノマーの重量基準で０．１重量％〜６重量％である。熱またはレドックス開始プロセスのいずれかを用いてもよい。例えば、過酸化水素、ｔ−ブチルヒドロペルオキシド、ｔ−アミルヒドロペルオキシド、アンモニウムおよび／または過硫酸アルカリなどの通常のフリーラジカル開始剤を、典型的には全モノマーの重量基準で０．０１％〜３．０重量％のレベルで使用してもよい。例えば、ホルムアルデヒドスルホキシル酸ナトリウム、亜ジチオン酸ナトリウム、イソアスコルビン酸、硫酸ヒドロキシルアミンおよび重亜硫酸ナトリウムなどの好適な還元剤と結合した同じ開始剤を使用するレドックス系を、場合によって例えば鉄および銅などの金属イオンと組み合わせ、場合によって金属の錯化剤をさらに含めて類似したレベルで使用することができる。レドックスプロセスが好まれる。ある段階のためのモノマー混合物をニートで添加してもよいし、または水中エマルジョンとして添加してもよい。ある段階のためのモノマー混合物を１回以上で添加してもよいし、または均一もしくは様々な組成を用いて段階のために割り当てられた反応期間にわたって連続して添加してもよく、好ましいのは、第１および／または第２ポリマーモノマーエマルジョンを１回の添加として添加することである。たとえば、フリーラジカル開始剤、酸化剤、還元剤、連鎖移動剤、中和剤、界面活性剤、および分散剤などのさらなる成分を、段階のいずれかの前、最中、またはその後に添加してもよい。
【００３４】
多段乳化重合法の結果、通常、少なくとも２つの相互に非適合性のポリマー組成物が形成され、それによって少なくとも２つの相が形成される。２つポリマー組成物の相互非適合性およびポリマー粒子の結果としての多相構造は、当該技術分野で公知の様々な方法で決定することができる。たとえば、相間の差異を強調するために染色技術を用いる走査電子顕微鏡法の使用がそのような技術である。多段エマルジョンポリマーは、コア／シェルポリマーと称される場合がある。ポリマー粒子は、たとえば、コア／シェルまたはコア／シース粒子、シェル相がコアを不完全に封入するコア／シェル粒子、および複数のコアを有するコア／シェル粒子などの様々な形状の２以上の相を含む。
【００３５】
第２固体ポリマー粒子の平均粒子直径は５０〜５００ナノメートルである。例えば米国特許第４，３８４，０５６号および同第４，５３９，３６１号で開示されているものなど、多峰性粒子サイズ分布をもたらす方法を用いてもよい。
【００３６】
本発明の水性コーティング組成物において、前記第１固体ポリマー粒子の前記第２固体ポリマー粒子に対する乾燥重量比は０．１５：１〜１０：１であり、水性コーティング組成物は、１０％未満、好ましくは５％未満、さらに好ましくは２％未満、そして最も好ましくは０体積％の無機エキステンダー粒子を含む。本明細書において無機エキステンダー粒子は、１．８未満、典型的には１．３以上の屈折率を有する。無機エキステンダー粒子としては、炭酸カルシウム、硫酸カルシウム、硫酸バリウム、マイカ、粘土、焼成粘土、長石、霞石、閃長岩、珪灰石、珪藻土、アルミナシリケート、非フィルム形成性ポリマー粒子、酸化アルミニウム、シリカ、およびタルクが挙げられる。
【００３７】
水性コーティング組成物を、コーティング技術分野で周知である技術によって調製する。第１および第２固体ポリマー粒子を低剪断撹拌下で所望により他のコーティングアジュバントとともに添加する。水性コーティング組成物は、第１および第２固体ポリマー粒子に加えて、第１または第２固体ポリマー粒子のパラメータの範囲内でないフィルム形成性または非フィルム形成性溶液またはエマルジョンポリマーを、第１および第２ポリマー粒子、顔料、ならびに通常のコーティングアジュバント、例えば、乳化剤、融合助剤（ｃｏａｌｅｓｃｉｎｇ  ａｇｅｎｔ）、不凍液、硬化剤、緩衝液、中和剤、増粘剤、レオロジー改良剤、保湿剤、湿潤剤、可塑剤、消泡剤、ＵＶ吸収剤、蛍光像白剤、光または熱安定剤、殺生物剤、キレート化剤、分散剤、着色剤、着色剤分散液、ワックス、撥水剤、顔料、エキステンダー、および抗酸化剤の合計の０〜１００重量％の量で含んでもよい。
【００３８】
複数の成分、特に複数の粒状種を含む水性組成物の場合で一般的なように、個々の成分のコロイド安定性が減少する可能性を低減する、成分の安定性を変更する、または水性コーティング中または任意の乾燥プロセスの間に成分のいずれかを沈殿させるように有利に相互作用する、水性コーティング組成物中に含めるための材料を選択することが有益である。１つの態様では、望ましくない混合物は、コーティングの平滑度を低減し、高角度鏡面光沢度を減少させる際に、乾燥コーティングの所望の光沢プロフィールを得るのを妨害するゲルまたはグリットを生成させる可能性がある。別の態様では、望ましくない混合物は、基体上に水性コーティング組成物を施用することができる前にコーティング分離またはゲル化を引き起こす可能性があり、不良な物理的性能に至る欠陥を有する乾燥コーティングを作製する可能性がある。たとえば、分散剤、増粘剤、殺生物剤、および溶媒などのコーティング混合物の成分の誤った選択が潜在的な問題を引き起こす可能性があることは当業者には周知である。さらなる検討事項は、第１および第２固体ポリマー粒子のコロイド適合性である。しばしば、第１および第２固体ポリマー粒子はコロイド的に安定化された粒子の水性分散液として提供される。第２固体ポリマー粒子が第１固体ポリマー粒子とコロイド非適合性を示さないことが重要である。これは、同じ電荷の粒子を組み合わせる（すなわち、すべての粒子は負電荷または正電荷のいずれかを含む）によって達成することができるが、１つの電荷の１つの粒子と電荷を本質的に持たないまたは若干異なる電荷を持つ別の粒子とを組み合わせることによっても達成することができる。実質的に異なる電荷の粒子のブレンドによって、コロイド非適合性が生じ、これは粒子凝集（もしくは粒子グリット）またはコーティング組成物の完全ゲル化に至る可能性がある。この意味でコロイド的に適合性の混合物は、非ゲル化コーティング組成物またはグリットのないコーティングをもたらすであろう。
【００３９】
ある実施形態では、例えば、米国特許第５，１６２，４１５号で教示されているようなベンゾフェノンまたは置換アセトフェノンもしくはベンゾフェノン誘導体などの感光性化合物を添加してもよい。ある実施形態では、本発明の水性コーティング組成物は、コーティング１リットルあたり１５０ｇ未満、あるいは１００ｇ／リットル未満、またはさらには０ｇ／リットル〜５０ｇ／リットルのＶＯＣ（揮発性有機化合物）レベルを有する。
【００４０】
水性コーティング組成物の固形分は１０体積％〜７０体積％であり得る。水性コーティング組成物の粘度は、ブルックフィールド粘度計を用いて測定すると５０センチポアズ〜５０，０００センチポアズであり得、適切な粘度は施用法によって大幅に異なる。
【００４１】
本発明のコーティングを提供するための方法において、水性コーティング組成物を基体に施用し、乾燥するか、または乾燥させる。水性コーティング組成物を典型的には、例えば、木、金属、ポリエステル、ポリオレフィン、ポリ塩化ビニルおよびその他のポリマー組成物、皮革、紙、ボール紙、織布または不織布、例えば、コンクリート、スタッコ、乾式壁、およびモルタルなどのセメント質基体、あらかじめ印刷、塗装もしくは下塗りした面、ならびに風化面に施用する。水性コーティング組成物は、例えば、塗装用はけ、塗装用ローラー、グラビアロール、カーテンコーターならびに、例えば、エア霧化スプレー（ａｉｒ−ａｔｏｍｉｚｅｄ  ｓｐｒａｙ）、空気アシスト式スプレー（ａｉｒ−ａｓｓｉｓｔｅｄ  ｓｐｒａｙ）、エアレススプレー、高体積低圧スプレー、および空気アシスト式エアレススプレーなどのスプレー法などの通常のコーティング施用方法を使用して基体に施用することができる。
【００４２】
水性コーティイング組成物の乾燥は、たとえば５℃〜５℃などの周囲条件下で進行し得るか、またはコーティングをたとえば３５℃〜１５０℃などの高温で乾燥することができる。
【００４３】
特定の理論に束縛されることなく、コーティングは、主に第２固体ポリマー粒子が融合して連続フィルムを形成し、一方、第１固体ポリマー粒子はそれらの微粒子特性を保持するような方法で、水性ポリマーコーティングから形成されると考えられる。したがって、第２のエマルジョンポリマーのフィルム形成は、望ましくは、第１固体ポリマー粒子の粒状物質アイデンティティーおよび寸法の保持を危うくしないレベルまたは程度まで、融合助剤、熱などから恩恵を受け得る。
【００４４】
本発明のコーティングは、着色される場合、好ましくはその臨界顔料体積濃度以下である。コーティングは所望の光沢プロフィールを示す、すなわち、８５°鏡面光沢度の２０°鏡面光沢度に対する比は、３３以上であり、好ましくは４０以上であり、さらに好ましくは５０以上である。この光沢プロフィールを達成するために、第１固体ポリマー粒子は０．６０μｍ〜０．９９μｍの平均直径を有するものであることが必要であり、第１固体ポリマー粒子がフィルム形成の過程でそれらの寸法を維持することが望ましい。コーティングのフィルム厚は、第１ポリマー粒子の平均直径よりも最低５ｎｍ大きいことが好ましい。
【００４５】
以下の実施例は本発明を説明するはたらきをする。
【００４６】
略号
エチルアクリレート  ＥＡ
ｎ−ブチルアクリレート  ＢＡ
アクリル酸  ＡＡ
メタクリル酸  ＭＡＡ
アリルメタクリレート  ＡＬＭＡ
ＤＩ水＝脱イオン水
【００４７】
粒子サイズの測定
本明細書における４０ｎｍ〜５００ｎｍの粒子直径は、Ｂｒｏｏｋｈａｖｅｎ  Ｉｎｓｔｒｕｍｅｎｔｓ粒子サイズ分析器ＢＩ−９０  ＰＬＵＳ（Ｂｒｏｏｋｈａｖｅｎ  Ｉｎｓｔｒｕｍｅｎｔｓ  Ｃｏｍｐａｎｙ７５０  Ｂｌｕｅ  Ｐｏｉｎｔ  Ｒｏａｄ，  Ｈｏｌｔｓｖｉｌｌｅ，  ＮＹ  １１７４２）で測定されるものである。
【００４８】
本明細書における０．６０ミクロン〜０．９９ミクロンの粒子直径は、Ｃｏｕｌｔｅｒ  Ｃｏｒｐｏｒａｔｉｏｎ  Ｍｕｌｔｉｓｉｚｅｒ  ＩＩＥ粒子サイズ分析器を用いて測定されるものである。
【００４９】
本明細書において１ミクロンよりも大きな粒子直径は、遠心分離およびスクロース勾配による沈降によってモードを分離するＤｉｓｃ  Ｃｅｎｔｒｉｆｕｇｅ  Ｐｈｏｔｏｓｅｄｉｍｅｎｔｏｍｅｔｅｒ（「ＤＣＰ））（ＣＰＳ  Ｉｎｓｔｒｕｍｅｎｔｓ，  Ｉｎｃ．）を使用して測定されるものである。０．１％のラウリル硫酸ナトリウムを含有する１０ｃｃのＤＩ水中に１〜２滴を添加することによってサンプルを調製した。１５ｃｃのスクロール勾配で満たされた回転ディスクに０．１ｃｃのサンプルを注入した。サンプルをポリスチレン較正基準に対して分析した。特定の条件は次のとおりであった：スクロース勾配２〜８％；ディスク速度１０，０００ｒｐｍ；較正基準は８９５ｎｍ直径ポリスチレンであった。
【００５０】
鏡面光沢度の測定：２５℃および５０％相対湿度（ＲＨ）でバードアプリケーターを使用して白色Ｌｅｎｅｔａチャート上にコーティングのドローダウンを調製した。コーティングを２４時間２５℃および５０％ＲＨにて乾燥した後、光沢測定を実施した。ＡＳＴＭ  Ｄ−５２３法にしたがってＢＹＫ  ｍｉｃｒｏ−ＴＲＩ−ｇｌｏｓｓ  ｕ光沢計を使用して光沢値を測定した。各サンプルについての光沢値を２０°、６０°、および８５°の３つの角度で報告した。
【００５１】
サンプルＡ。第２固体ポリマー粒子の形成
サンプルＡ、組成：８０（９６．５ＥＡ／３．５ＡＡ）／／２０ＭＭＡを有する８０ｎｍ２段エマルジョンポリマーの合成：段階１の理論Ｔｇは−１９．０４℃であり、段階２の理論Ｔｇは１０５℃である。
【００５２】
【表Ａ】
0006272871.tif 000002
【００５３】
スターラーおよび凝縮器を備えたリアクターに、１０３５ｇのＤＩ水を装入した。窒素を水に３０分間吹き込んだ。リアクターを次に窒素で覆い、混合物Ａを装入した。２０℃以下のリアクター混合物温度で、混合物Ｂ、ＣおよびＤを迅速かつ連続してリアクターに添加した。１０分以内に、重合が開始すると温度が上昇し、７０℃付近で最高になった。ピーク温度の１０分後に、混合物Ｅ、続いて混合物Ｆを添加した。リアクター中の材料を６０℃まで冷却させ、そして混合物Ｇを添加し、続いて混合物ＨおよびＩを添加した。５分後、バッチを冷却しながら、混合物ＪおよびＫをリアクターに３０分にわたって別々にはかり入れた。中和剤を次いで添加して重合酸を部分的に中和し、ポリマーサンプルを次いで１００メッシュスクリーンを通して濾過して、凝塊を除去した。
【００５４】
サンプルＢ。第１固体ポリマー粒子の前駆体の形成
水性分散液中で第１固体ポリマー粒子を作製するための直径０．０４５μｍの架橋固体ポリマー粒子の調製。
【００５５】
【表Ｂ】
0006272871.tif 000003
【００５６】
スターラーおよび凝縮器を備え、窒素で覆われたリアクターに混合物Ａを装入し、８３℃まで加熱した。リアクター内容物に、乳化混合物Ｂの１０％および混合物Ｃの２５％を添加した。温度を８３℃で維持し、混合物を６０分間撹拌し、その後、残りの混合物Ｂおよび混合物Ｃを撹拌しながら１２０分にわたってリアクターに添加した。撹拌を８３℃で９０分間続け、その後、リアクター内容物を室温まで冷却した。結果として得られるエマルジョンの粒子サイズおよび固形分はそれぞれ０．０５４μｍおよび３２．５２％であった。
【００５７】
サンプルＣ。第１ポリマー粒子の前駆体の形成
サンプルＢの粒子を直径０．２１μｍまで成長させた。
【００５８】
【表Ｃ】
0006272871.tif 000004
【００５９】
混合物Ａを実施例１のリアクターに添加し、撹拌しながら８８℃まで加熱した。リアクター中の空気を窒素で置換した。リアクター温度が８８℃で安定化したら、混合物Ｂをリアクター中に装入した。乳化した混合物ＣおよびＤ、ならびに混合物Ｅを次いでリアクターに撹拌しながら３００分にわたって添加した。撹拌を８８℃で９０分間続けた。リアクター内容物を６５℃まで冷却した。混合物ＦおよびＧを添加し、リアクター内容物を撹拌しながら１時間６５℃で維持し、その後、リアクター内容物を室温まで冷却した。結果として得られたエマルジョン粒子は０．２１μｍの平均直径を有していた。
【００６０】
サンプルＤ。第１固体ポリマー粒子の形成
サンプルＣの粒子を膨張させて、平均直径０．８４μｍの第１固体ポリマー粒子を作製した。
【００６１】
【表Ｄ】
0006272871.tif 000005
【００６２】
サンプルＣのリアクターにＡ３を添加し、これを撹拌しながら９０℃まで加熱した。リアクター中の空気を窒素で置換した。リアクター温度が９０℃で安定化したら、混合物Ｂ３をリアクター中に装入した。混合物Ｃ３をホモジナイザーで乳化させ、リアクター中に装入した。リアクターを６０℃で１時間撹拌した。混合物Ｄ３をホモジナイザーで乳化させ、リアクター中に装入した。１時間６０℃で撹拌した後、リアクターを６５〜７０℃まで徐々に加熱し、その際、発熱重合が起こった。ピーク温度に達した後、撹拌を続けながら、リアクターを３０分で７３℃まで冷却した。混合物Ｆ３の半分を装入した。混合物Ｅ３、Ｆ３の残り、およびＧ３を次いでリアクターに２時間にわたって別々に添加した。温度を７３〜７５℃で維持し、撹拌を１時間続けた後、リアクターを室温まで冷却した。結果として得られる第１固体ポリマー粒子は０．８４μｍの直径を有していた。
【００６３】
サンプルＥ。第１固体ポリマー粒子平均直径の範囲外の固体ポリマー粒子の形成
２段組成：８０（９６ＢＡ／４ＡＬＭＡ）／／２０（９６ＭＭＡ／４ＥＡ）を有する平均直径５μｍのエマルジョンポリマーの合成；１段（ＡＬＭＡを含まない）の理論Ｔｇは−５４．０℃である；２段の理論Ｔｇは９７．５℃である。
【００６４】
粒子状ポリマーの調製で使用するためのシードポリマーの形成
特に断りのない限り、「装入した」または「添加した」という用語は、混合物のすべてを一度に添加することを意味する。以下の混合物を調製した：
【００６５】
【表Ｅ．１】
0006272871.tif 000006
【００６６】
スターラーおよび凝縮器を備え、窒素で覆われたリアクターに混合物Ａを装入し、８２℃まで加熱した。リアクター内容物に混合物Ｂの１５％および混合物Ｃの２５％を添加した。温度を８２℃で維持し、反応混合物を１時間撹拌し、その後、残りの混合物Ｂおよび混合物Ｃを撹拌しながら９０分にわたってリアクターに測り入れた。撹拌を８２℃で２時間続け、その後、リアクター内容物を室温まで冷却した。結果として得られたエマルジョン粒子の平均直径は０．２ミクロンであった。
【００６７】
【表Ｅ．２】
0006272871.tif 000007
【００６８】
混合物Ａ２をリアクターに添加し、撹拌しながら８８℃まで加熱した。リアクター中の空気を窒素で置換した。リアクター温度が８８℃で安定化したら、混合物Ｂ２をリアクター中に装入した。乳化混合物Ｃ２およびＤ２、ならびに混合物Ｅ２を次いでリアクターに撹拌しながら２４０分にわたって添加した。撹拌を８８℃で９０分間続けた。リアクター内容物を６５℃まで冷却した。混合物Ｆ２およびＧ２を添加し、リアクター内容物を撹拌しながら１時間６５℃で維持し、その後、リアクター内容物を室温まで冷却した。結果として得られるエマルジョン粒子は、Ｂｒｏｏｋｈａｖｅｎ  Ｉｎｓｔｒｕｍｅｎｔｓ粒子サイズ分析器ＢＩ−９０によって測定すると０．７５ミクロンの直径を有していた。
【００６９】
【表Ｅ．３】
0006272871.tif 000008
【００７０】
リアクターにＡ４を添加し、撹拌しながら７６℃まで加熱した。リアクター中の空気を窒素で置換した。リアクター温度が７６℃で安定化したら、混合物Ｂ４をリアクター中に装入した。混合物Ｃ４の２０％をリアクター中に装入した。リアクターを６０〜６５℃で０．５時間撹拌した。混合物Ｄ４をリアクター中に装入した。２３分間６０〜６５℃で撹拌後、発熱重合が起こった。ピーク温度に達した後、撹拌を続けながら、混合物Ｃ４の残りの８０％を４８分間にわたって添加した。混合物Ｆ４の２７．５％を装入した。混合物Ｅ４、Ｆ４の残り、およびＧ４を次いでリアクター中に４５分間にわたって別々に添加した。温度を７５〜８０℃で維持し、そして撹拌を１時間続けた後、リアクターを室温まで冷却した。結果としてのポリマー粒子の分散液に、エマルジョンの総重量基準で１．５％のＡＣＲＹＳＯＬ（商標）ＡＳＥ−６０を添加し、トリエチルアミンの逐次添加によってｐＨをｐＨ７〜９まで増加させた。
【００７１】
比較例Ａ。水性コーティング組成物の形成
プラスチック容器中でオーバーヘッドスターラーを使用してゆっくりと撹拌しながら成分の混合を実施した。まず、１．６３ｇのＡＣＲＹＳＯＬ（商標）ＡＳＥ  ６０およびアンモニア２８％（全体で０．２７ｇ）の一部を１分間混合した。１１．３５ｇのサンプルＤ（２９．７２％固形分）を前記ミキサーに連続して撹拌しながら添加し、次いでサンプルＡ（８６．７５ｇ）およびアンモニア２８％の残りを添加し、そしてさらに２〜３分間撹拌した。最終混合物は透明な水性コーティング組成物であった。
【００７２】
ＡＣＲＹＳＯＬ（商標）はＴｈｅ  Ｄｏｗ  Ｃｈｅｍｉｃａｌ  Ｃｏｍｐａｎｙの商標である。
【００７３】
実施例１〜２．水性コーティング組成物の形成
実施例１〜２を作製する手順は、サンプルＡおよびＣの相対量を変えた以外は比較例Ａで記載したものと同じであった。
【００７４】
実施例３。オーバーヘッドスターラーを用いてプラスチック容器中で成分の混合を実施した。まず、１．８７ｇのＤＩ水および０．４７ｇの１１２４を１分間混合した。次に、３４．０６ｇのＴＩ−ＰＵＲＥ（商標）Ｒ−７４６をゆっくりと２分間にわたって添加した。分散をさらに５分間続けた。サンプルＤ（２８．２９ｇ）、ＲＨＯＰＬＥＸ（商標）ＶＳＲ−５０（２５．２２ｇ）、ＢＹＫ（商標）−０２８（０．０４ｇ）、ＴＥＸＡＮＯＬ（商標）（０．５７ｇ）、および０．０７ｇのアンモニア２８％を上記ミキサーに連続して撹拌しながら添加した。撹拌速度を増大させ、０．８６ｇのＡＣＲＹＳＯＬ（商標）ＲＭ−２０２０をゆっくりと添加した。ＡＣＲＹＳＯＬ（商標）ＲＭ−２０２０添加中に粘度の増加が観察された。次に１．２７ｇのＡＣＲＹＳＯＬ（商標）ＲＭ−８Ｗを高速撹拌下で添加した。最後に、７．２８ｇのＤＩ水を添加して、粘度を調節した。最終混合物は着色水性コーティング組成物であった。
【００７５】
ＴＡＭＯＬ（商標）およびＲＨＯＰＬＥＸ（商標）はＴｈｅ  Ｄｏｗ  Ｃｈｅｍｉｃａｌ  Ｃｏｍｐａｎｙの商標であり、ＴＩ−ＰＵＲＥ（商標）はＥ．Ｉ．ＤＵＰＯＮＴ  ＤＥ  ＮＥＭＯＵＲＳ  ＣＯＭＰＡＮＹの商標であり；ＢＹＫ（商標）はＡＬＴＡＮＡ  ＡＧの商標であり；ＴＥＸＡＮＯＬ（商標）はＥａｓｔｍａｎ  Ｃｈｅｍｉｃａｌ  Ｃｏｍｐａｎｙの商標である。
【００７６】
実施例４〜７および比較例Ｂ。実施例４〜７および比較例Ｂを作製する手順は、成分の量を下記表で示すように変える以外は実施例３で記載されているのと同じであった。
【００７７】
比較例Ｃ。ステンレス鋼容器中で、７．３１ｇの水、０．１７ｇのＴＡＭＯＬ（商標）１１２４、０．０１ｇのＢＹＫ（商標）−０２８、および０．０２ｇのＴＲＩＴＯＮ（商標）ＣＦ−１０を、Ｃｏｗｌｅｓ分散機を用いて１〜２分間混合した。次に、Ｃｏｗｌｅｓ分散機を用いて高速撹拌（１０００ｒｐｍ）下で、６．９８ｇのＯＭＹＡＣＡＲＢ（商標）５をゆっくりと５分にわたって添加した。さらに１０〜１５分間１５００ｒｐｍで分散を続けた。Ｈｅｇｍａｎゲージを使用してＯＭＹＡＣＡＲＢ（商標）５の均一な分散を確認した。粉砕後、レットダウンおよび最終混合を実施例３で記載されている手順にしたがって実施した。
【００７８】
ＯＭＹＡＣＡＲＢ（商標）はＯＭＹＡ  ＡＧの商標である。
【００７９】
比較例Ｄ〜Ｅ。比較例Ｄ〜Ｅを作製する手順は、ＯＭＹＡＣＡＲＢ（商標）５の量を下記表１０−３で示すように変えること以外は比較例Ｃで記載されているのと同じであった。
【００８０】
実施例８。透明コーティングの評価
１．５ｍｉｌバードアプリケーターを用いてＬｅｎｅｔａ  Ｆｏｒｍ  ３Ｂ不透明度チャート上に水性コーティング組成物を施用した。手持ち式の光沢計を使用して不透明度チャートの黒色部分上で鏡面光沢度を測定した。
【００８１】
【表８】
0006272871.tif 000009
【００８２】
本発明の実施例１〜２の水性コーティング組成物から形成されるコーティングは、比較例Ａと比べて望ましい光沢プロフィールを示す。
【００８３】
実施例９。着色コーティングの評価
【００８４】
【表９】
0006272871.tif 000010
【００８５】
本発明の実施例３の水性コーティング組成物から形成されるコーティングは、比較例Ｂに対して所望の光沢プロフィールを示す。
【００８６】
実施例１０。着色コーティングの評価
この実施例では、第１ポリマー粒子の効果を無機（ＣａＣＯ３）エキステンダーの効果と対比する。
【００８７】
【表１０．１】
0006272871.tif 000011
【００８８】
【表１０．２】
0006272871.tif 000012
【００８９】
【表１０．３】
0006272871.tif 000013
【００９０】
本発明の実施例４〜７の水性コーティング組成物から形成されたコーティングは、第１ポリマー粒子が無機エキステンダーで置換された比較例Ｃ〜Ｅのものと比較して所望の光沢プロフィールを示す。